또한 , 패널 1 을 제조 할 때 세라믹 패널 전체 중량 에 대하 여 0 . 2 중량 % 가 되 도록 3 - 이 소시아 네 이토 프로 필디 메틸 클로로 실란 20 내지 25 중량 % 를 포집 한 실리콘 오일 을 함유 하 여 세라믹 패널 을 제조 하 는 경우 당초 내 풍압 시험 의 결과 가 10 . 5 ㎜ 이 었 던 것 이 9 . 2 ㎜ 로 감소 하 여 유의미 한 효과 를 나타내 는 것 으로 파악 되 었 다 .